(57)【要約】本発明は、重合可能な多機能重合体合成物及び組成物であって、例えば義歯、充填物質、インプラントなどのような歯科及び医療の用途に適したものに関する。本発明はまた、そのような重合可能な多機能重合合成物及び組成物の製造方法に関し、そして前記多機能重合合成物及び組成物の歯科及び医療の用途における使用に関する。多機能重合体混合物及び組成物は、３０乃至９９重量％のデンドリマー又はデンドリマー組み合わせと、１乃至７０重量％の反応性溶媒又は反応性溶媒の組み合わせと、０．１乃至７０重量％のナノフィラー又はナノフィラーの組み合わせとを含む３０乃至９９重量％の単量体から製造されている。
2004525216.tif 000002
【特許請求の範囲】
【請求項１】
重合可能な多機能重合合成物又は組成物であって、ａ）３０乃至９９重量％のデンドリマー又はデンドリマーの組み合わせと１乃至７０重量％の反応性溶媒又は反応性溶媒の組み合わせとを含む３０乃至９９重量％の単量体及びｂ）０．１乃至７０重量％のナノフィラー又はナノフィラーの組み合わせからなることを特徴とする重合可能な多機能重合合成物又は組成物。
【請求項２】
ａ）５０乃至９０重量％のデンドリマー又はデンドリマー組み合わせと、１乃至５０重量％の反応性溶媒又は反応性溶媒の組み合わせとを含む３０乃至９９重量％の単量体及びｂ）３０乃至７０重量％のナノフィラー又はナノフィラーの組み合わせからなることを特徴とする請求項１に記載の重合可能な多機能重合体合成物又は組成物。
【請求項３】
ａ）６０乃至８０重量％のデンドリマー又はデンドリマー組み合わせと、１乃至３０重量％の反応性溶媒又は反応性溶媒の組み合わせとを含む３０乃至９９重量％の単量体及びｂ）５０乃至７０重量％のナノフィラー又はナノフィラーの組み合わせからなることを特徴とする請求項１又は２に記載の重合可能な多機能重合体合成物又は組成物。
【請求項４】
ナノフィラーが粒径０．１μｍ未満の固体の粉体であり、有機ナノフィラー、無機ナノフィラー又は有機−無機−混成ナノフィラーであり、組成物又は合成物中に反応性溶媒とともに組み込まれ、重合中にナノフィラー相を形成することを特徴とする請求項１乃至３の何れか一項に記載の重合可能な多機能重合体合成物又は組成物。
【請求項５】
有機ナノフィラーが重合体鎖、重合体鎖のクラスター、前記重合体との共重合体及び好ましくは重合されたアルキルアクリレート及び／又はアルキルメタクリレート、アルキルジメタクリレート及びアルキルジアクリレート単量体からなる群から選択され、無機ナノフィラーが酸化アルミニウム、ケイ酸塩、ガラス充填材、セラミック製物質、シリカ・ゲル（Ｓｉ−ゲル）及びチタン・ゲル（Ｔｉ−ゲル）の粒子からなる群から選択され、無機−有機混成充填材がポリシルセクイオクサン（polysilsesquioxanes）からなる群から選択されることを特徴とする請求項１乃至４の何れか一項に記載の重合可能な多機能重合体合成物又は組成物。
【請求項６】
有機ナノフィラーがポリメチルメタクリレート（ＰＭＭＡ）の重合体鎖のクラスター又はポリエチレングリコールジメタクリレート（ＰＥＧ  ＤＭＡ）の重合体鎖のクラスターであって、無機ナノフィラーが石英又はバリウム・ガラス充填材であることを特徴とする請求項１乃至５の何れか一項に記載の重合可能な多機能重合体合成物又は組成物。
【請求項７】
反応性溶媒がアクリレート又はメタクリレート単量体であることを特徴とする請求項１乃至６の何れか一項に記載の重合可能な多機能重合体合成物又は組成物。
【請求項８】
反応性溶媒がメチルメタクリレート、エチルメタクリレート、ブチルメタクリレート又はプロピルメタクリレートであることを特徴とする請求項１乃至７の何れか一項に記載の重合可能な多機能重合体合成物又は組成物。
【請求項９】
デンドリマーが末端基として、アリル、ビニル、アクリル又はメタクリル基を供えたデンドリマーからなる群から選択されることを特徴とする請求項１乃至８の何れか一項に記載の重合可能な多機能重合体合成物又は組成物。
【請求項１０】
デンドリマーがメタクリレート末端処理されたデンドリマーであることを特徴とする請求項１乃至９の何れか一項に記載の重合可能な多機能重合体合成物又は組成物。
【請求項１１】
合成物又は組成物が補強剤、望ましくはガラス繊維、炭素／黒鉛繊維又はポリエチレン繊維、可塑剤、酸化防止剤、薬物、微生物防止剤、着色剤、重合開始剤及び触媒からなることを特徴とする請求項１乃至１０の何れか一項に記載の重合可能な多機能重合合成物又は組成物。
【請求項１２】
重合可能な多機能重合合成物又は組成物の製造方法であって、単量体混合物が、３０乃至９９重量％のデンドリマーを１乃至７０重量％の反応性溶媒と混合し、得られた混合物の３０乃至９９重量％に０．１乃至７０重量％のナノフィラーを添加し、構成要素を２０乃至５０℃の温度にて混合し、０．１乃至３重量％の重合開始剤、任意の触媒それぞれ、そして、任意の添加剤を添加することにより調整されることを特徴とする重合可能な多機能重合合成物又は組成物の製造方法。
【請求項１３】
５０乃至９０重量％のデンドリマーを１乃至５０重量％の反応性溶媒と混合し、得られた混合物に３０乃至７０重量％のナノフィラーを添加することを特徴とする請求項１２に記載の多機能重合合成物又は組成物の製造方法。
【請求項１４】
６０乃至８０重量％のデンドリマーを１乃至３０重量％の反応性溶媒と混合し、得られた混合物に５０乃至７０重量％のナノフィラーを添加することを特徴とする請求項１２又は１３に記載の多機能重合合成物又は組成物の製造方法。
【請求項１５】
ナノフィラーが粒径０．１μｍ未満の固体の粉体であり、有機ナノフィラー、無機ナノフィラー又は有機−無機−混成ナノフィラーであることを特徴とすることを特徴とする請求項１２乃至１４の何れか一項に記載の多機能重合合成物又は組成物の製造方法。
【請求項１６】
有機ナノフィラーが重合体鎖、重合体鎖のクラスター、前記重合体との共重合体及び好ましくは重合されたアルキルアクリレート及び／又はアルキルメタクリレート、アルキルジメタクリレート及びアルキルジアクリレート単量体からなる群から選択され、無機ナノフィラーが酸化アルミニウム、ケイ酸塩、ガラス充填材、セラミック製物質、シリカ・ゲル（Ｓｉ−ゲル）及びチタン・ゲル（Ｔｉ−ゲル）の粒子からなる群から選択され、無機−有機混成充填材がポリシルセクイオクサン（polysilsesquioxanes）からなる群から選択されることを特徴とする請求項１２乃至１５の何れか一項に記載の多機能重合合成物又は組成物の製造方法。
【請求項１７】
有機ナノフィラーがポリメチルメタクリレート（ＰＭＭＡ）の重合体鎖のクラスター又はポリエチレングリコールジメタクリレート（ＰＥＧ  ＤＭＡ）の重合体鎖のクラスターであって、無機ナノフィラーが石英又はバリウム・ガラス充填材であることを特徴とする請求項１２乃至１６の何れか一項に記載の多機能重合合成物又は組成物の製造方法。
【請求項１８】
反応性溶媒がアクリレート又はメタクリレート単量体であることを特徴とする請求項１２乃至１７の何れか一項に記載の多機能重合合成物又は組成物の製造方法。
【請求項１９】
反応性溶媒がメチルメタクリレート、エチルメタクリレート、ブチルメタクリレート又はプロピルメタクリレートであることを特徴とする請求項１２乃至１８の何れか一項に記載の多機能重合合成物又は組成物の製造方法。
【請求項２０】
デンドリマーが末端基として、アリル、ビニル、アクリル又はメタクリル基を供えたデンドリマーからなる群から選択されることを特徴とする請求項１２乃至１９の何れか一項に記載の多機能重合合成物又は組成物の製造方法。
【請求項２１】
デンドリマーがメタクリレート末端処理されたデンドリマーであることを特徴とする請求項１２乃至２０の何れか一項に記載の多機能重合合成物又は組成物の製造方法。
【請求項２２】
合成物又は組成物が補強剤、望ましくはガラス繊維、炭素／黒鉛繊維又はポリエチレン繊維、可塑剤、酸化防止剤、薬物、微生物防止剤、着色剤、重合開始剤及び触媒からなることを特徴とする請求項１２乃至２１の何れか一項に記載の多機能重合合成物又は組成物の製造方法。
【請求項２３】
任意の添加剤が補強剤、望ましくはガラス繊維、炭素／黒鉛繊維又はポリエチレン繊維、可塑剤、酸化防止剤、薬物、微生物防止剤及び着色剤からなることを特徴とする請求項１２乃至２２の何れか一項に記載の多機能重合合成物又は組成物の製造方法。
【請求項２４】
プリプレグを得るために揮発性化合物を合成物から蒸発させること特徴とする請求項１２乃至２３の何れか一項に記載の多機能重合合成物又は組成物の製造方法。
【請求項２５】
歯科用接着剤又は歯科用被覆物を得るために、得られた組成物をアルコール、ケトン、アルカンなど、そして好ましくはエタノール、メタノール、アセトン、ヘキサン、シクロへキサン、テトラヒドロフランから選択される不活性溶媒６０乃至９８重量％と混合することを特徴とする請求項１２乃至２３の何れか一項に記載の多機能重合合成物又は組成物の製造方法。
【請求項２６】
請求項１乃至１１の何れか一項に記載の又は請求項１２乃至２３により製造された多機能重合合成物又は組成物の歯科又は医療の用途における使用。
【請求項２７】
重合体組成物がバルク材として使用され、繊維補強材の重合体マトリックスにおいて例えば歯科充填合成物、歯科用接着剤、歯科用塗布剤、歯科技術の構造物、歯科及び整形外科のインプラント、医療用インプラント及び人工器官、組織案内物質、細胞及び組織培養マトリックス、整形外科のプロテーゼ及び薬物解除マトリックス物質のような用途における充填合成物として使用されることを特徴とする請求項１乃至１１の何れか一項に記載の多機能重合合成物又は組成物の使用。
【発明の詳細な説明】
【０００１】
本発明は、重合可能な多機能重合合成物及び組成物であって、例えば義歯、充填物質、インプラントなどのような歯科及び医療の用途に適したものに関する。本発明はまた、そのような多機能重合合成物及び組成物の製造方法に関し、そして前記多機能重合合成物及び組成物の歯科及び医療の用途における使用に関する。
【０００２】
例えば２，２−ビス−４−（２−ヒドロキシ−３−メタクリロキシ）フェニルプロパン（ＢｉｓＧＭＡ）−トリエチレングリコールジメタクリレート（ＴＥＧＤＭＡ）から無機充填材と共に作られたもののような重合体の粒状充填合成物は、一般的に歯科用充填物質又は歯科用ブリッジの張り合わせに使用されている。ＢｉｓＧＭＡ−ＴＥＧＤＭＡ単量体システムに基づくそのような粒状充填合成物の欠点は、重合時におけるそれらの極度な体積収縮、物質の不十分な耐磨耗性及び重合され年月を経た後の基材としての低接着特性である。後者の欠点は歯科的接着技術を用いることによる旧式の合成充填材の修理を困難にしている。その上、合成歯科用付属品を積層することや張り合わせることは、合成ラミネート層の低接着特性により思わしくない影響を受けることとなる。体積収縮の問題もまた歯科的接着性に関連し、重合接着フィルムが歯牙構造及び象牙細管から分離してしまう。
【０００３】
歯科の用途における繊維強化合成物（ＦＲＣ）の使用は、ＦＲＣに対し共重合体及び／又は多相重合体マトリックスを形成するためのモノ−の又はジメタクリレート単量体システムに基づいている。粒状充填合成物のＦＲＣ基材に対する接着性は、ＦＲＣ修復の臨床治療での成功において重要である。ＦＲＣを修復するとき、ＦＲＣの高度に架橋されたジメタクリレート重合体マトリックスは新たな重合体マトリックスにとって不十分な接着剤基材であることが示されている。この問題を克服するために、多相重合体マトリックスであって、相互貫通重合体ネットワーク（ＩＰＮ）結合が形成されるものが、ＦＲＣに導入されている。しかしながら、これらの多相重合体マトリックスもまた、不十分な接着性基材特性しか備えていないという同じ問題を有している。不特定のデンドリマーを含むいくつかの多相重合体マトリックスプリプレグが、国際公開第９９／４５８９０号パンフレット（特許文献１）に記載されている。
【０００４】
従来の歯科用充填合成物の不十分な耐摩耗性は、粒径、カップリング剤による充填材粒子のサイジング及び重合体マトリックスのタイプに関連がある。
【０００５】
過剰に枝分かれした重合体（ＨＢＰ）及び樹状重合体は立体構造であり、非常に規則正しく配置されたオリゴマー及びポリマーの化合物であって、これらは連続的に繰り返された反応配列によって小さな開始分子から開始し合成される。これらの化合物は、歯科材料で使用される従来の重合体と著しく異なる。直線状の重合体では、鎖は分子内相互作用によりもつれてしまうが、一方、ＨＢＰ及び樹状重合体は多くの枝分かれのためコンパクトな球状分子である。球状で非常に枝分れした構造のため、ＨＢＰ及び樹状重合体は構造の球面の位置に非常に多くの機能的終端を有し、一方、直線的で枝分かれしていない重合体は機能的終端基を２つ有するのみである。これらの極めてまれな特性は、ＨＢＰ及び樹状重合体（別名デンドリマー）を多くの用途において非常に興味深いものとしている。
【０００６】
ＨＢＰおよび樹状重合体は、文献において周知である。米国特許第５４１８３０１号明細書（特許文献２）には、中心開始分子又は開始重合体を一つ以上の反応性ヒドロキシル基（Ａ）に有するポリエステル型の樹状巨大分子が記載されている。官能基（Ａ）は、２つの反応性基（Ａ）及び（Ｂ）を有する単量体の鎖伸張剤の反応性カルボキシル基（Ｂ）と結合した初期木状構造が形成されている。木状構造は状況に応じて開始分子又は開始重合体から更なる単量体の鎖伸張剤の分子の付加により、それらの反応性基（Ａ）及び（Ｂ）の間の結合でもって伸張し、更に枝分かれする、そしてその後状況に応じて更に鎖停止剤との反応により伸張する。
【０００７】
米国特許第５８３４１１８号明細書（特許文献３）では、３乃至１０の反応性ヒドロキシル基を備えたポリオールの過剰に枝分かれしたポリエステル及び２乃至４のカルボキシル基を備えた芳香族ポリカルボン酸無水物であって、ポリオールのヒドロキシル基それぞれがポリカルボン酸無水物の一つの無水物基とエステル結合を形成し、更に（メタ）クリレートグリシジル又はアリルグリシジルエーテルが無水物の残りのカルボキシル基及び遊離型ヒドロキシル基とエステル結合を形成していることを、教示している。更に、過剰に枝分かれしたポリエステルにおいて、（メタ）クリル酸無水物及び／又は脂肪族カルボン酸無水物が遊離型ヒドロキシル基とエステル結合を形成する。
【０００８】
少なくとも６つの末端ヒドロキシル基又はカルボキシル基を有する過剰に枝分かれした重合体及び１より低いカロザースゲル点が、国際公開第９３／１８０７９号パンフレット（特許文献４）に開示されている。ＨＢＰは中心核及びポリオール並びにポリカルボキシ残基から構成されている。過剰に枝分かれした重合体は中心核として少なくとも一つのヒドロキシル基を含む中心核化合物で開始し、それを少なくとも一つの無水物基を含む化合物と反応させることにより得ることができ、それから、結果として生じる第一世代の酸末端処理された付加生成物は少なくとも一つのエポキシ基を含む化合物と反応される。第二世代において、結果として生じる第一世代のヒドロキシル末端処理された付加生成物は、少なくとも一つの無水物基を含む化合物と反応され、次に、結果として生じる第二世代の酸処理された付加生成物は少なくとも一つのエポキシ基を含む化合物と反応され、結果として第二世代のヒドロキシル末端処理された付加生成物を生じる。少なくとも一つの官能基を無水物基又はエポキシ基の他に有する少なくとも一つの世代単量体が使用される。
【０００９】
米国特許第５８８６０６４号明細書（特許文献５）には、少なくとも一つの重合可能な単量体及び／又はオリゴマーと、重合開始剤と、状況に応じて促進剤と、０．１乃至１．０μｍの粒子径を備えた充填材を少なくとも７０重量％と、更にデンドリマーを０．５乃至２８重量％とを含む粒状で重合可能な組成物が開示されている。適切なデンドリマーは、プロピレンイミンデンドリマー、ポリエーテル／ポリチオエーテルデンドリマー、ポリエステルデンドリマー、ポリフェニレンアミドデンドリマー及びポリフェニレンエステルデンドリマーである。望ましくは、デンドリマーは、（メタ）クリル、アリル、スチリル、ビニル、ビニルオキシ及び／又はビニルアミン基といった重合可能な末端基を備えている。前記組成物は、圧縮の又は剪断のストレスのもとで流動性を有するようになる。該組成物はアマルガムのような同様の方法でパックすることができ、そして、それは歯科材料として又は歯科材料の生産のために適している。適切な重合可能な単量体／オリゴマー容量を備えた高充填材容量は、均一な粒状のシステムの形成を確実にする。
【特許文献１】
国際公開第９９／４５８９０号パンフレット
【特許文献２】
米国特許第５４１８３０１号明細書
【特許文献３】
米国特許第５８３４１１８号明細書
【特許文献４】
国際公開第９３／１８０７９号パンフレット
【特許文献５】
米国特許第５８８６０６４号明細書
【００１０】
インプラントのような用途において、骨の弾性率に対応する構造物の強剛性は、インプラントと骨との間の相間に対しストレスが形成されることを減少させることにおいて重要な役割を果たす。現在使用されている骨内インプラントは、骨よりかなり高い曲げ弾性率を備えたチタン合金又はコバルト−クロム合金で典型的にはできている。これらの特性の不一致は、例えば最新のプロテーゼが数年間使用の後ゆるむことをある程度説明することができる。ＦＲＣは、骨の特性に対応して特別にあつらえることができる機械的特性を備えた一群の材料から構成されている。シリカ、炭素／黒鉛又はガラスの高強剛性繊維でできているＦＲＣは、材料の弾力性を増やす。一方、ＦＲＣの重合体マトリックスもまた、ＦＲＣの機械的特性を特別にあつらえることにおいて責任がある。ジメタクリレートをベースとした重合体（例えば、ＢｉｓＧＭＡ−ＴＥＧＤＭＡシステム）は、皮質骨と比較してＦＲＣの弾性率を低いレベルに保持することができるので、結果として比較的低い曲げ弾性率となる。
【００１１】
本発明の目的は歯科及び医療の用途、特に、充填物質、歯科技術の構造物、歯科及び整形外科のインプラント、他の医療のインプラント及び人工器官、組織案内物質、細胞及び組織培養マトリックス、整形外科のプロテーゼ及び薬物解除マトリックス物質といった用途に適している重合可能な多機能重合合成物及び組成物を提供することである。
【００１２】
本発明の他の目的は、前記重合可能な多機能重合合成物及び組成物と重合可能な多機能重合合成物のプリプレグの製造方法を提供することにある。
【００１３】
なお更なる本発明の目的は、前記重合可能な多機能重合合成物及び組成物と重合可能な多機能重合合成物のプリプレグの歯科及び医療の用途における使用である。
【００１４】
重合可能な多機能重合合成物及び組成物、前記重合可能な多機能重合合成物及び組成物の製造方法及び前記重合可能な多機能重合合成物及び組成物の使用の、歯科及び医学の用途における特性は、請求項中に提示されている。
【００１５】
驚くべきことに、歯科及び医療の用途において使用されている現状技術による物質の不利な点が、本発明による溶液を使用することにより避けられ或いはかなり減少できることが見出された。本発明によると、１）反応性デンドリマー又はさまざまな分子量を備えた反応性デンドリマーの組み合わせ、２）反応性溶媒又は反応性溶媒の組み合わせ、３）ナノフィラー又はさまざまな大きさ、好ましくは粒子径は０．１μｍ未満のナノフィラーの組み合わせ、からなる重合可能な多機能重合合成物及び組成物が、特に歯科及び医療の用途において適している。
【００１６】
重合可能な多機能重合合成物及び組成物は、ａ）３０乃至９９重量％好ましくは５０乃至９０重量％特に好ましくは６０乃至８０重量％のデンドリマー又はデンドリマーの組み合わせと、１乃至７０重量％好ましくは１乃至５０重量％、特に好ましくは１乃至３０重量％の反応性溶媒又は反応性溶媒の組み合わせとから成る３０乃至９９重量％単量体、及びｂ）０．１乃至７０重量％好ましくは３０乃至７０重量％特に好ましくは５０乃至７０重量％のナノフィラー又はナノフィラーの組み合わせからなる。
【００１７】
反応性デンドリマーは、例えば米国特許第５８３４１１８号明細書に記載されているようなアクリレート又はメタクリレート機能化多機能架橋剤から構成される群から選択される。適切なデンドリマー及び過剰に枝分かれした重合体は、一つ又はそれ以上のヒドロキシル基を有する開始分子を芳香族ポリカルボキシル化化合物と規則正しい構造を得るための選択的方法にて反応させることによって得られる。アミノ含有開始分子とシアン化ビニルとの反応によって得られたデンドリマー及び過剰に枝分かれした重合体もまた、一つ又はそれ以上のヒドロキシル基を有する開始分子と、一つのヒドロキシル基と少なくとも２つのカルボキシル基を有する鎖伸張剤との間の反応から得られたデンドリマー及び過剰に枝分かれした重合体と同様に使用されることができる。これらのデンドリマー及び過剰に枝分かれした重合体の混合物もまた、適切である。球状構造を有するデンドリマー及び過剰に枝分かれした重合体が好ましい。また、第二又はより高い世代のデンドリマー及び過剰に枝分かれした重合体が特に適切である。世代とは、所望の構造を得るために必要な逐次反応の数として定義される。デンドリマー及び過剰に枝分かれした重合体は端末側終端基を有しており、これらは反応性であり、化学反応に関与することができる。可能な末端基は、ヒドロキシル、カルボキシルまたはアミノ基である。これらの基の組み合わせを備えたデンドリマー及び過剰に枝分かれした重合体もまた可能である。末端基はさらに有機反応物質と反応し、その結果、終端基は反応性の重合可能な末端基に変換される。本発明では、デンドリマーにおける適切な重合可能な末端基は、アクリル、メタクリル、アリル又はビニル基であり、このうち好適なものはアリル、メタクリル及びアクリル基である。特に好ましいデンドリマーは、メタクリレート末端処理されたデンドリマーである。
【００１８】
反応性の重合可能な官能基を有するデンドリマー及び過剰に枝分かれした重合体の合成は、適切な単量体試薬と、デンドリマー及び過剰に枝分かれした重合体それぞれとの間の、周知の反応の原理に従って遂行される。特に好適な単量体試薬はメタクリル酸塩化物、ヒドロキシル末端デンドリマー及び過剰に枝分かれした重合体との反応のためのメタクリル酸及びメタクリル酸無水物、２−ヒドロキシエチルメタクリレート、アリルグリシジルエーテル、カルボキシル末端デンドリマー及び過剰に枝分かれした重合体との反応のためのグリシジルアクリレート及びグリシジルメタクリレート、アミノ含有デンドリマーとの反応のためのアクリロイルオキシ（acryloyloxy）エチルメタクリレートである。
【００１９】
充填基材として作用するナノフィラーは、有機、無機、又は有機−無機混成化合物である。ナノフィラーは、０．１μｍ未満の粒径を備えた室温で固体の粉体である。有機ナノフィラーは、例えば重合アルキルアクリレート及び／又はアルキルメタクリレートのような、重合体鎖、重合体鎖のクラスター、前記重合体の共重合体などから構成される群から選択される。望ましくは、有機ナノフィラーは、ポリメチルメタクリレート（ＰＭＭＡ）の重合体鎖のクラスター、又はポリエチレングリコールジメタクリレート（ＰＥＧ  ＤＭＡ）の重合体鎖のクラスターである。有機ナノフィラーは重合固体粒子の形状であり得、これらはデンドリマー及び反応性溶媒によって部分的に溶解されている。例えばアルキルメタクリレート、アルキルジメタクリレート、アルキルアクリレート、アルキルジアクリレート、及び好ましくはメチルメタクリレートのような単量体を反応性溶媒と混合し、ナノフィラーの重合の後重合体鎖のクラスターのようにナノフィラーをデンドリマーの間に形成した。
【００２０】
無機ナノフィラーは、酸化アルミニウム、ケイ酸塩、石英及びバリウム・ガラス充填材のようなガラス充填材、セラミック材料、シリカゲル（Ｓｉ−ゲル）およびチタンゲル（Ｔｉ−ゲル）の粒子から構成される群から選択される。歯科用充填合成物の改良された耐摩耗性に関して、望ましい無機ナノフィラーは、石英及びバリウム・ガラス充填材である。
【００２１】
有機−無機混成ナノフィラーはＰＯＳＳ単量体として公知なポリシルセクイオクサン（polysilsesquioxanes）から構成される群から選択される。
【００２２】
反応性溶媒は、重合における有機ナノフィラー相の形成において有機又は無機ナノフィラー用の担体として作用し、そして使用可能な樹脂を得るためにデンドリマーの粘性を低下させるよう作用する。このようにして、高デンドリマー濃度の組成物が得られる。反応性溶媒、適切には、メチルメタクリレート、エチルメタクリレート、ブチルメタクリレート、プロピルメタクリレートのようなアクリレート又はメタクリレート単量体及び好ましくは重合後のメチルメタクリレートもまた、有機ナノフィラーを形成する。
【００２３】
組成物又は合成物は、状況に応じて、例えばガラス繊維、炭素／黒鉛繊維及びポリエチレン繊維のような強化材、及び必要に応じて例えば可塑剤、抗酸化剤、重合阻害剤、促進剤および触媒のような当技術分野で周知のその他の好ましい添加剤から構成され得る。薬物及び微生物防止剤もまた、好ましくはＳｉ−ゲル及びＴｉ−ゲル充填材と組み合わせて、重合体組成物又は合成物に組み入れられることができる。
【００２４】
重合可能な多機能重合合成物又は組成物の製造方法は、以下のステップからなる：
単量体混合物を調整する。該単量体混合物は、３０乃至９９重量％好ましくは５０乃至９０重量％特に好ましくは６０乃至８０重量％のデンドリマー又はデンドリマーの混合物と、１乃至７０重量％好ましくは１乃至５０重量％特に好ましくは１乃至３０重量％の反応性溶媒又は反応性溶媒の混合物とを含んでいる。この単量体混合物に対し、０．１乃至７０重量％好ましくは３０乃至７０重量％特に好ましくは５０乃至７０重量％の無機、有機又は有機−無機混成ナノフィラー或いは前記フィラーの組み合わせを添加した。反応性デンドリマーを反応性溶媒と混合し、次にナノフィラーを添加した。室温又は少々高温である２０乃至５０℃にて任意の適当な混合技術を用いて、構成成分を混合した。重合開始剤及び状況に応じて触媒を夫々０．１乃至３重量％添加し、その他の状況に応じた添加剤も添加した。混合物を、揮発性成分の蒸発及び混合物の重合を避けるために、冷暗所、好ましくは温度１０℃又はそれ以下にて、しっかりと閉じた容器で貯蔵した。全ての構成要素が完全に溶媒化し混合することを確実にするため、混合物を一日静置した。ゲル状のデンドリマー混合物は粘性を獲得しており、このことは予定の用途において有効である。
【００２５】
得られたゲル状のデンドリマー混合物は、硬化性歯科用接着剤又は歯科用コーティング剤を得るために、例えばアルコール、ケトン、アルカン等、そして好ましいものとしてはエタノール、メタノール、アセトン、ヘキサン、シクロヘキサン又はテトラヒドロフランといった不活性溶媒を６０乃至９８重量％を混ぜ合わせられることができる。
【００２６】
例えば繊維状強化剤のような適切な強化材を含むプリプレグの製造において、単量体混合物への繊維の含浸が実行され、揮発性成分の状況に応じた蒸発が後に続く。他の全ての含有物もまた、蒸発の前にプリプレグに組み込まれる。特定のガラス繊維のような所望の強化物質を、プリプレグを所望の形に処理及び成型する間、それによって得られるプリプレグの中とゲル中に保持するためにデンドリマーゲルの粘性を改質することができる。ゲルの粘性は、有機及び無機充填材の量を変化させるか、又は状況に応じて重合充填材のＩＰＮ構造を変化させることによって改質されることができる。
【００２７】
また、着色顔料及び他の従来の添加剤が、所望の外観及び美観、例えば患者の歯の色を達成するために使われることができる。
【００２８】
デンドリマーゲル、単量体混合物、歯科用接着剤、歯科用コーティング剤及びプリプレグは好ましくは青色光を用いて又は自己重合（auto-polymerisation）によって硬化され得、しかしまた、他の硬化方法が用途に従い使われることができる。例えばアミン触媒を備えたカンファキノンのような従来の促進剤全てが、使用され得る。
【００２９】
上記したデンドリマープリプレグからの多機能重合合成物の製造工程において、重合ナノフィラーは、高粘性デンドリマーシステムの処理において使用される溶媒単量体から反動的に処理される。反応性有機デンドリマーは、有機ナノフィラー及び重合体鎖又はナノフィラーの重合体鎖のクラスターと反応させるが、これらはデンドリマーに共有結合するか、又は相互貫通重合体ネットワーク（ＩＰＮ）メカニズムを経てデンドリマーに結合させるかのいずれかである。分子は、相互の範囲内での分子レベルで重合する。無機ナノフィラーの場合、反応性デンドリマーはデンドリマーと例えばシラン又はチタン酸塩のような（例えば３−（トリ−メトキシシリル）プロピルメタクリレート又はチタニウムメタクリレートトリイソプロポキサイドのような）カップリング剤との間の結合をもたらすため、カップリング剤の協力のもと又はカップリング剤を経由して反応させ、充填材粒子は物理的にデンドリマーの間の空間中に捕捉される。Ｓｉ−ゲル又はＴｉ−ゲルナノフィラーから成る重合合成物において、充填材は部分的にまたは全体的にデンドリマー構造の空間中に深く入りこむ。有機充填材が合成物において使われるときに、反応性溶媒、好ましくはアクリレート又はメタクリレート単量体がデンドリマーと重合する。重合の後、デンドリマー又は有機充填材のフリーラジカル重合を介するか或いはＩＰＮの形成を経由するかして、組成物は他の樹脂と結合し得る。
【００３０】
本発明による多機能重合合成物又は組成物を使用すると、基材の不十分な接着特性に関連した問題は解決される。本発明によれば、多機能単量体システムを導入することにより、重合体マトリックスに多量の未反応官能基が結果として生じる。重合され年月を経た充填合成物又はＦＲＣ構造の未反応官能基は、新規な液状の合成物質を年月を経たものの上に接着する時に活性化される。重合反応は、ＦＲＣの多機能重合体マトリックスと新たに塗布された合成物質との間の接着性の共有結合を形成する。
【００３１】
ＨＢＰ及びデンドリマーは特に、歯科及び医療の用途に適している。分子の球状は、有利な流体力学的特性を与えており、ＦＲＣの製造時都合が良い。球状及び大きさが異なる大きさのＨＢＰ及びデンドリマーを選択することによりあつらえることが可能であるため、ＦＲＣ中に使用される樹脂マトリックスにおける特定の構成要素をパックすることを制御することが可能である。さらに、ＦＲＣに使用される樹脂マトリックス及び充填材と強化材との間の相互作用が、適切な終端基機能性を備えたＨＢＰ又はデンドリマーの選択により高められることができる。
【００３２】
本発明によれば、耐摩耗性は、有機、無機又は有機−無機混成ナノフィラー粒子をデンドリマー分子の間の分子間の空間中に組み入れることによって改良される。ナノスケールの充填材の大きさは、デンドリマー分子の間で利用可能な分子間の空間により選択される。充填材の表面は、デンドリマー分子の最外殻の官能基と反応するために機能化される。充填材は、デンドリマー分子間にナノスケールで機械的に捕捉し、強く接着する、これにより、粒子的な充填合成物の耐摩耗性を大幅に増やす。例えば高容積重合収縮のような、現在のＦＲＣの使用に関する問題は、過剰に枝分かれした又は樹状重合体をＦＲＣ中に導入することにより解決され得る。ジメタクリレート単量体の代わりに多機能デンドリマーを使用することは、重合体の大規模に架橋された特質によって、重合体マトリックスの機械的特性を増加させる。本発明による合成物及び組成物の重合における容積収縮は著しく低い。
【００３３】
反応性溶媒混合物から作られ、デンドリマーの粘度を低下させるために使用されたナノフィラーは、先行技術には開示されていない。前記ナノフィラーが特に重要であり、デンドリマー分子の間に利用可能な分子間の空間をそれらが満たすので有用である。デンドリマー−ナノフィラー合成物及び組成物はバルク材として又はＦＲＣの重合体マトリックスとして使用され得る。繊維により強化された合成物（ＦＲＣ）の塗布は、繊維の使用で可能となった。従来技術では、低濃度デンドリマーによるデンドリマー組成物が開示されているのみである。本発明は、ナノフィラーの担体／フォーマとして及び、重合前のデンドリマー組成物システムの粘度の改質として、反応性溶媒の使用を提供しており、その結果最終組成物においてデンドリマーを高濃度にする。
【００３４】
このようにして得られた多機能重合合成物及び組成物は、用途に応じた強化材の有無にかかわらず、歯科及び医療の用途、充填物質に適している。本発明による多機能重合合成物および組成物は、バルク材として、或いは、繊維合成物の重合体マトリックス又は粒子状充填合成物において、例えば歯科用充填合成物、歯科用接着剤、歯科用塗布剤、他の歯科技術の構造物、歯科及び整形外科のインプラント、医療用インプラント及び人工器官、組織案内物質、細胞及び組織培養マトリックス、整形外科のプロテーゼ及び薬物解除マトリックス物質などといった用途に使用され得る。
【００３５】
以下の実施例は、本発明のより好ましい理解を提供する、しかしながらこれらはその範囲を限定することを意図されるものではない。
【実施例】
【００３６】
実施例１乃至３：光で重合可能なデンドリマー混合物の製造
メタクリル酸終端基を備えた過剰に枝分かれした重合体（ＨＢＰ−１、ペンタエリスリトール、１，２，４−ベンゼントリカルボン酸無水物、グリシジルメタクリレート及びメタクリル酸無水物から作られるデンドリマーであって、米国特許第５８３４１１８号明細書に記載されているように調整されている）、メチルメタクリレート（ＭＭＡ）、カンファキノン（ＣＱ）及び２−（Ｎ，Ｎ−ジメチルアミノ）−エチルメタクリレート（ＤＭＡ  ＥＭＡ）を計量し、３つの異なる重量比にて室温で混合した。３つの混合物を１０℃以下の温度の冷蔵庫の密閉容器に格納した。構成成分が完全に混合することを確実にするため、混合物を一日静置した。円盤型のサンプル（直径５．５ｍｍ、厚さ０．７５ｍｍ）を、４０秒の間の青色光（４００−５２０ｎｍ）によって重合した。変換の程度を、重合開始後１５分間にＦＴＩＲ−分光器によって測定した。結果を表１に示す。
【００３７】
【表１】
2004525216.tif 000003
【００３８】
実施例４．多機能デンドリマーＦＲＣプリプレグの製造
５０重量％のデンドリマー（ＨＢＰ−１、ペンタエリスリトール、１，２，４−ベンゼントリカルボン酸無水物、グリシジルメタクリレート及びメタクリル酸無水物から作られるデンドリマーであって、米国特許第５８３４１１８号明細書に記載されているように調整されている）、５０重量％の反応性単量体溶媒ＭＭＡ及び実施例１の１重量％の光開始促進剤混合物を混合した。シラン化された（silanized）Ｅ−ガラス繊維ローイングの束であって、多孔性のＰＭＭＡ（国際公開第９６／２５９１１号パンフレットに記載されているように調整されている）により被覆されたものは５分間混合物中に浸漬された。繊維上のＰＭＭＡ相をデンドリマー混合物及び繊維の束が更に含浸されたデンドリマー−ＭＭＡ混合物で可塑化した。真空にすることで気泡を除去した。浸漬後、温度５０℃で３０分間プリプレグを若干加熱した。加熱の間、ＭＭＡはプリプレグから蒸発し、その結果最終光硬化性プリプレグは主にＨＢＰ−１デンドリマーマトリックス及びＥ−ガラス繊維から構成された。より多くの量のＭＭＡが残留したプリプレグもまた製造することができ、ＭＭＡの量は蒸発時間及び温度の変化によって制御することができる。
【００３９】
状況に応じて、プリプレグは、テトラヒドロフラン及びＰＭＭＡ（９０重量％＋１０重量％）の混合物中に急速にプリプレグを浸漬することにより、最終工程にてＰＭＭＡ−フィルムで被覆され得る。
【００４０】
実施例５：デンドリマーマトリックスによって作られたＦＲＣの調整
実施例４に記載されているように製造された２０重量％の濃度でＭＭＡを有するデンドリマープリプレグＦＲＣの機械的特性を光硬化後に測定し、結果を表２に示す。
【００４１】
【表２】
2004525216.tif 000004
【００４２】
実施例６乃至９：デンドリマーＦＲＣプリプレグの特性における添加された反応性溶媒の濃度の効果
実施例４に記載されているように製造され光硬化された４デンドリマープリプレグの機械特性におけるＭＭＡ濃度効果を表３に示す。
【００４３】
【表３】
2004525216.tif 000005
【００４４】
実施例１０．国際標準化機構（ＩＳ）／ＴＲ  １１４０５に適用される重合体の接着性のための剪断付着試験
基材を含むデンドリマーと市販の歯科用接着剤との間の剪断付着を国際標準化機構（ＩＳ）／ＴＲ  １１４０５に準じて測定した。８０重量％のＨＢＰ−１、２０重量％のＭＭＡ及び１重量％のＣＱから構成されるデンドリマー混合物を調整し、ａ）光硬化炉にて１５分、ｂ）ハンド硬化ユニットを用いて４０秒硬化した。滑らかな基材表面を達成するために重合をマイラーフィルムの表面下で実施した。次に、表面を市販の修復接着剤（シンフォニ活性剤（Ｓｉｎｆｏｎｙ  Ａｃｔｉｖａｔｏｒ））にて５分間処理し、被接着体スタブを光硬化炉にて１５分重合した。結果を以下の表４中に表す。
【００４５】
【表４】
2004525216.tif 000006
【００４６】
実施例１１．歯科用ブリッジの製造におけるデンドリマープリプレグの使用
繊維合成物樹脂−接着−ブリッジ（ＲＢＢ）の製造は、従来のブリッジの製造のような研磨による歯の前処理を全く必要としない。ＲＢＢは、橋脚歯表面に対して実施例４の一方向性プリプレグを押圧することによって第一の歯科模型上に作られた後に、プリプレグが光硬化された。ブリッジの強度は、プリプレグを遠位又は近位な橋脚に巻きつけるという随意的な可能性によって、かなり増加することができる。次に、重合された一方向性プリプレグを織り合わされたプリプレグの層にリベースし軽く硬化した。状況に応じて、プリプレグの枠組みを、織り合わされたプリプレグの他の層で被覆することもできる。ＲＢＢの架工歯を、歯の色に着色された歯科用合成物樹脂から作った。ＲＢＢを、エッチング加工の施されたエナメル質表面にて通常の歯科用封泥セメントで封泥した。
【００４７】
実施例１２．デンドリマー混合物の歯科用接着剤としての使用
実施例１にて製造された、５重量％のメタクリレートされた−ＰＯＳＳ有機−無機−混成ナノフィラーを含むデンドリマー混合体を、９０重量％の不活性溶媒エタノールに添加した。新たに引き抜かれた歯を、剪断付着サンプル治具中に結合させ、水冷のもとＦＥＰＡ１０００グリッドの粗度に研磨した。研磨の直後に、露出した象牙質表面を約３５重量％の濃度を有するリン酸溶液にてエッチング処理した。次に、エッチング処理された象牙質は水噴霧により勢い良く流された。象牙質表面を空気によって若干乾燥させ、低粘性のデンドリマー象牙質プライマーを象牙質表面上に供給した。次に、エタノールを蒸発させ、表面上にデンドリマー混合物の薄層を残した。次に、象牙質表面をわずかなエアフローによって処理し、デンドリマーフィルムを光によって重合した。被接着体スタブ（Ｚ１００、３Ｍ））を、実施例４に記載したように表面上へ重合した。歯の接着性のための剪断付着試験を、国際標準化機構（ＩＳＯ）／ＴＲ１１４０５に準じて実施された。剪断付着試験の後、割目を走査型電子顕微鏡によって調べ、デンドリマー混合物が収縮なく象牙細管を満たしていることが示された。
【００４８】
実施例１３．デンドリマー混合物の歯科用被覆としての使用
ＦＲＣ−ブリッジコアを、実施例４において製造されたデンドリマープリプレグを使用して製造した。ＦＲＣ−ブリッジコアの重合の後、張り合わせ合成物を歯の形状及び色を確立するために使用した。張り合わせ合成物を重合し、薄いデンドリマー層被覆をＦＲＣ−ブリッジの表面に貼り付けた。実施例１２に記載されたデンドリマー混合物を使用した。ＦＲＣ表面のわずかな溶媒化を達成するために、テトラヒドロフラン（ＴＨＦ）をエタノールの代わりに使用した。次に、ＴＨＦをデンドリマー被覆フィルムから蒸発させ、フィルムを真空の光硬化炉にて重合させた。滑らかな傷防止被覆が完成した。
【００４９】
実施例１４．製造されたＦＲＣ組成物の容積収縮試験
容積収縮を３つの組成物に関し測定した、表４参照。対照として、ｂｉｓＧＭＡをベースとした組成物を使用し、過剰に枝分かれした重合体ＨＢＰ−１及びＨＢＰ−２をベースとした２つの組成物と比較した。（ＨＢＰ−１は、ペンタエリスリトール、１，２，４−ベンゼントリカルボン酸無水物、グリシジルメタクリレート及びメタクリル酸無水物から作られるデンドリマーであって、ＨＢＰ−２は、ペンタエリスリトール、１，２，４−ベンゼントリカルボン酸無水物、グリシジルメタクリレート及び無水酢酸から作られるデンドリマーであり、両者とも米国特許第５８３４１１８号明細書に記載されているように調整されている）容積収縮を、ＡＳＴＭ７９２に準じて測定した。ＦＲＣ組成物を、ハンド硬化ユニットオプティラックス（Optilux）を使用して４０秒間重合し、加えて、同じサンプルをリックライト（LicuLite）光硬化炉を使用して１５分間、後重合した。
【００５０】
【表５】
2004525216.tif 000007
【００５１】
実施例１５．製造されたＦＲＣ組成物の密度
密度を３つの組成物に関し測定した、表６参照。対照として、ｂｉｓＧＭＡをベースとする組成物を使用し、過剰に枝分かれした重合体ＨＢＰ−１及びＨＢＰ−２をベースとする２つの組成物と比較した。（ＨＢＰ−１は、ペンタエリスリトール、１，２，４−ベンゼントリカルボン酸無水物、グリシジルメタクリレート及びメタクリル酸無水物から作られるデンドリマーであって、ＨＢＰ−２は、ペンタエリスリトール、１，２，４−ベンゼントリカルボン酸無水物、グリシジルメタクリレート及び無水酢酸から作られるデンドリマーであり、両者とも米国特許第５８３４１１８号明細書に記載されているように調整されている）密度を、ＡＳＴＭ７９２に準じて測定した。ＦＲＣ組成物を、ハンド硬化ユニットオプティラックス（Optilux）を使用して４０秒間重合し、加えて、複製サンプルをリックライト（LicuLite）光硬化炉を使用して１５分間、後重合した。
【００５２】
【表６】
2004525216.tif 000008
【００５３】
実施例１６．変換の程度における光重合時間の効果
実施例１にてＨＢＰ−１から調整されたＦＲＣ組成物の変換の程度をＦＴ−ＩＲ分光分析法にて、芳香族Ｃ＝Ｃピーク１５８２ｃｍ−１に対して正規化されたＣ＝Ｃピーク１６３８ｃｍ１の高さの比率として測定した。ハンド硬化ユニットオプティラックス（Optilux）を使用して、４０、６０及び１２０秒間重合を実施した、表７参照。
【００５４】
【表７】
2004525216.tif 000009
【図面の簡単な説明】
【００５５】
【図１】象牙質表面の走査電子顕微鏡写真である。
【図１】
2004525216.tif 000010
【国際公開パンフレット】
2004525216.tif 000011
2004525216.tif 000012
2004525216.tif 000013
2004525216.tif 000014
2004525216.tif 000015
2004525216.tif 000016
2004525216.tif 000017
2004525216.tif 000018
2004525216.tif 000019
2004525216.tif 000020
2004525216.tif 000021
2004525216.tif 000022
2004525216.tif 000023
2004525216.tif 000024
2004525216.tif 000025
2004525216.tif 000026
2004525216.tif 000027
2004525216.tif 000028
2004525216.tif 000029
2004525216.tif 000030
2004525216.tif 000031
2004525216.tif 000032
2004525216.tif 000033
2004525216.tif 000034
2004525216.tif 000035
2004525216.tif 000036
2004525216.tif 000037
【国際公開パンフレット（コレクトバージョン）】
2004525216.tif 000038
【国際調査報告】
2004525216.tif 000039
2004525216.tif 000040
2004525216.tif 000041